아세트산 팔라듐 ( Ⅱ ) 1 . 1 부 를 85 질량 % 아세트산 수용액 60 부 에 80 ℃ 에서 가열 용해 한 후 , 텔루륨 산 0 . 11 부 를 순수 10 부 에 용해 한 수용액 을 첨가 했 다 . 얻 어 진 혼합물 을 , 실리카 담체 ( 비표 면적 450 ㎡/ g , 세공 용적 0 . 68 cc / g ) 10 . 0 부 와 함께 내용 적 150 ml 의 오토클레이브 에 넣 어 밀폐 했 다 . 매분 500 회 전하 여 교반 을 개시 하 고 , 오토클레이브 에 질소 가스 를 0 . 8 MPa 까지 도입 하 는 것 을 3 회 반복 하 여 계 내 를 질소 치환 했 다 . 그 후 , 환원제 인 프로필렌 을 오토클레이브 에 상압 으로부터 0 . 6 MPa 까지 도입 하 여 80 ℃ 까지 승 온 한 후 1 시간 유지 하 여 환원 처리 를 행했 다 .